Procédé d’enrichissement en lithium, comprenant les étapes suivantes : S1, broyer à sec des minerais de lithium pour obtenir des poudres fines ayant une granulométrie pas supérieure à 20 mm ; et S2, laver et calibrer les poudres fines pour obtenir des concentrés lavés, où à l'étape S2, la granulométrie des concentrés lavés obtenus après calibrage n'est pas supérieure à 0,15 mm, et les minerais de lithium comprennent des minerais de lithium de type argileux. Procédé selon la revendication 1, dans lequel l’étape S1 comprend les étapes suivantes : S1a, effectuer un broyage à sec de première stade sur les minerais de lithium, puis effectuer un premier tamisage via un tamis avec une taille de pores de 20 mm pour obtenir un sous-dimensionnement et un surdimensionnement ; et S1b, effectuer un broyage à sec de second stade sur le surdimensionnement obtenu à l'étape S1a, et effectuer séquentiellement un deuxième tamisage et un troisième tamisage via un tamis avec une taille de pores de 20 mm pour obtenir un sous-dimensionnement ; et combiner les sous-dimensionnements obtenus à l'étape S1a et à l'étape S1b pour obtenir les poudres fines. Procédé selon la revendication 2, dans lequel à l'étape S1a, un instrument utilisé pour le premier tamisage comprend un tamis cylindrique ; de préférence, à l'étape S1a, le procédé pour le premier tamisage est un tamisage à sec en cylindre ; de préférence, à l'étape S1b, un instrument utilisé pour le deuxième tamisage est un tamis cylindrique ; et de préférence, à l'étape S1b, un procédé pour le second tamisage est un tamisage par voie humide en cylindre. Procédé selon la revendication 2, dans lequel à l'étape S1b, un instrument utilisé pour le troisième tamisage comprend un crible vibrant linéaire ; de préférence, à l'étape S1b, un procédé pour le troisième tamisage est un tamisage humide vibrant linéaire. Procédé selon la revendication 1, dans lequel l’étape S2 comprend les étapes suivantes : S2a, effectuer un premier lavage sur les poudres fines ; S2b, effectuer un premier calibrage sur le produit obtenu à l'étape S2a pour obtenir des concentrés de lithium de granulométrie fine de calibrage principal et lavés, des minerais de lithium de granulométrie moyenne de calibrage principal et des minerais de lithium de granulométrie grossière de calibrage principal ; S2c, effectuer un second lavage sur les minerais de lithium de granulométrie moyenne de calibrage principal ; et S2d, effectuer un second calibrage sur le produit obtenu à l'étape S2c pour obtenir des concentrés de lithium de granulométrie fine de calibrage secondaire et lavés et des minerais de lithium de granulométrie grossière de calibrage secondaire ; et combiner les concentrés de lithium de granulométrie fine de calibrage principal et lavés et les concentrés de lithium de granulométrie fine de calibrage secondaire et lavés pour obtenir les concentrés lavés. Procédé selon la revendication 1, comprenant en outre les étapes d’élimination des impuretés des concentrés lavés ; de préférence, le procédé d'élimination des impuretés comprend au moins une flottation et une séparation magnétique. Procédé selon la revendication 6, dans lequel la flottation comprend au moins une flottation inverse et une flottation directe. Procédé selon la revendication 6, dans lequel un réactif pour la flottation comprend au moins un parmi un régulateur de pH, un inhibiteur, un collecteur et un agent moussant. Procédé selon la revendication 8, dans lequel le régulateur de pH comprend du carbonate de sodium. Procédé selon la revendication 8, dans lequel le collecteur comprend au moins un parmi un collecteur anionique et un collecteur cationique.